(57)【要約】【課題】熱可塑性樹脂と木質系充填材を含有し、嵌合部を有する木質樹脂成形体において、成形体の細部の忠実な形状が得られ、寸法精度が良く、内部残留応力が少なく、ひけや反りなどの変形が起こり難く、物理強度に優れ、異形押出成形時の成形サイクルが早く生産効率が高い木質樹脂成形体及びそれを用いた化粧材を提供することにある。【解決手段】少なくとも熱可塑性樹脂と木質系充填材を含有し、嵌合部を有する木質樹脂成形体において射出圧縮成形されてなる木質樹脂成形体であり、また、該木質樹脂成形体が発泡樹脂成形体であり、また、その木質樹脂成形体の表面の一部面若しくは全面に、該木質樹脂発泡成形体に含有される前記熱可塑性樹脂と同種の熱可塑性樹脂を主体とする化粧シートが積層されている化粧材である。【選択図】図１
2006150786.tif 000002
【特許請求の範囲】
【請求項１】
少なくとも熱可塑性樹脂と木質系充填材を含有し、嵌合部を有する木質樹脂成形体において、射出圧縮成形されてなることを特徴とする木質樹脂成形体。
【請求項２】
請求項１記載の木質樹脂成形体が、発泡樹脂成形体であることを特徴とする木質樹脂成形体。
【請求項３】
請求項１又は請求項２記載の木質樹脂成形体において、前記木質系充填材を含有する部分における該木質系充填材の配合比率が、前記熱可塑性樹脂１００重量部に対して１０〜５００重量部であることを特徴とする木質樹脂成形体。
【請求項４】
請求項１乃至請求項３のいずれか１項記載の木質樹脂成形体の表面の一部面若しくは全面に、該木質樹脂発泡成形体に含有される前記熱可塑性樹脂と同種の熱可塑性樹脂を主体とする化粧シートが積層されていることを特徴とする木質樹脂成形体を用いた化粧材。
【発明の詳細な説明】
【技術分野】
【０００１】
本発明は、床材、壁材、天井材等の建築材、建具、家電品の表面材等に用いられる木質樹脂成形体、及びそれを用いた化粧材に関するものであり、特に、賃貸マンション、アパート、オフィスビル、店舗、学生寮等の様なリフォームによる貼り替えサイクルの短い用途にも好適な、寸法精度に優れ、施工性に優れた床材をはじめとする木質樹脂成形体及びそれを用いた化粧材に関する。
【背景技術】
【０００２】
現在、戸建て住宅等の建築物における室内床面用の床材としては、木質系フローリング材が最も広く流行している。しかし水に濡れると膨れや割れ、反り、腐蝕を起こし易く、特に浴室脱衣所や洗面所の様な水廻りの部位への使用には問題があることが指摘されている。また、オフィスビルや店舗では、凹みなどの耐傷性に問題があることも指摘されている。そこで近年では、熱可塑性樹脂と木質系充填材を主原料とした、耐水性、耐候性、耐腐食性、耐傷性等の強度に優れる木質樹脂建材が提案されている。
【０００３】
しかしながら、これらの木質系建材は異形押出成形にて製造されるのが一般的であり、木質系充填材を多く添加した場合や、発泡成形とした場合、成形品の細部の忠実な形状が得られず、寸法精度に劣り、内部残留応力により、ひけや反りなどの変形が起こり、物理強度に劣るなどの問題があった。さらには、一般的には異形押出成形時の成形サイクルが遅く、生産効率も低いという問題があった。
【０００４】
以下に、本発明の技術に関連する公知の特許文献を記載する。
【特許文献１】特開平０８−３１８５４２号公報
【発明の開示】
【発明が解決しようとする課題】
【０００５】
本発明は前記問題点を解決するためになされたものであり、その課題とするところは、少なくとも熱可塑性樹脂と木質系充填材を含有し、嵌合部を有する木質樹脂成形体において、成形体の細部の忠実な形状が得られ、寸法精度が良く、内部残留応力が少なく、ひけや反りなどの変形が起こり難く、物理強度に優れ、異形押出成形時の成形サイクルが早く生産効率が高い木質樹脂成形体及びそれを用いた化粧材を提供することにある。
【課題を解決するための手段】
【０００６】
本発明は、上記課題を解決するためになされたものであり、本発明の請求項１に係る発明は、少なくとも熱可塑性樹脂と木質系充填材を含有し、嵌合部を有する木質樹脂成形体において、射出圧縮成形されてなることを特徴とする木質樹脂成形体である。
【０００７】
本発明の請求項２に係る発明は、上記請求項１に係る木質樹脂成形体が、発泡樹脂成形体であることを特徴とする木質樹脂成形体である。
【０００８】
本発明の請求項３に係る発明は、上記請求項１又は請求項２に係る木質樹脂成形体において、前記木質系充填材を含有する部分における該木質系充填材の配合比率が、前記熱可塑性樹脂１００重量部に対して１０〜５００重量部であることを特徴とする木質樹脂成形体である。
【０００９】
本発明の請求項４に係る発明は、上記請求項１乃至請求項３のいずれか１項に係る木質
樹脂成形体の表面の一部面若しくは全面に、該木質樹脂発泡成形体に含有される前記熱可塑性樹脂と同種の熱可塑性樹脂を主体とする化粧シートが積層されていることを特徴とする木質樹脂成形体を用いた化粧材である。
【発明の効果】
【００１０】
本発明の請求項１に係る発明は、少なくとも熱可塑性樹脂と木質系充填材を含有し、嵌合部を有する木質樹脂成形体が、射出圧縮成形により成形されているので、嵌合部をはじめとする木質樹脂成形体の全体の形状や寸法の安定性が優れた木質樹脂成形体を提供することが可能となった。
【００１１】
また本発明の請求項２に係る発明は、上記請求項１に係る木質樹脂成形体が、発泡成形体であるので、形状や寸法の安定性に優れ、さらには軽量で、且つ施工時等の加工性に優れる木質樹脂成形体を提供することが可能となった。
【００１２】
また本発明の請求項３に係る発明は、上記請求項１又は２に係る木質樹脂成形体は、木質系充填材を含有する部分における木質系充填材の配合比率が、前記熱可塑性樹脂１００重量部に対して１０〜５００重量部であるので、成形性に優れるだけでなく、木質感、断熱性、切削や釘打ち等の加工性が良く、軽量で優れたリサイクル性を併せ持つ木質樹脂成形体を提供することが可能となった。
【００１３】
また本発明の請求項４に係る発明は、上記請求項１乃至３のいずれか１項に係る木質樹脂成形体の表面の一部面もしくは全面に、該木質樹脂発泡成形体に含有される熱可塑性樹脂と同種の熱可塑性樹脂を主体とする化粧シートが積層されているので、意匠性に優れ、且つリサイクルにおける樹脂の再生が容易であって、良好なリサイクル性を併せ持つ木質樹脂成形体を提供することが可能となった。
【発明を実施するための最良の形態】
【００１４】
以下に、本発明の木質樹脂成形体を図面に基づき詳細に説明すれば、本発明の木質樹脂成形体は、少なくとも、熱可塑性樹脂と木質系充填材を含有した木質樹脂を、射出圧縮成形により成形加工されて成形されており、嵌合部を有する形状となっている。
【００１５】
本発明の木質樹脂成形体に使用される熱可塑性樹脂としては、ポリオレフィン、ポリスチレン、ポリカーボネート、ポリエステル  ポリアミド、ポリビニルアルコール、アクリル、ポリ塩化ビニル等の樹脂から適宜選択が可能である。また、焼却時のダイオキシンの発生や埋め立て時等の環境ホルモン物質の流出、部材としての耐候性や耐熱性、薬品や溶剤に対する耐性等の性能を満たすためにはポリオレフィン系樹脂が好適である。
【００１６】
ここで用いられるポリオレフィンとしては、ポリエチレン、ポリプロピレン、ポリブテン、ポリイソプレン、エチレン−プロピレン共重合体、エチレン−酢酸ビニル共重合体、エチレン−αオレフイン共重合体、プロピレン−αオレフイン共重合体、エチレン−エチルアクリレート共重合体や、これらを接着性の向上の目的で酸変性したもの、あるいはアイオノマー等から適宜選択が可能であって、単一でも複数種の混合でも構わない。
【００１７】
また、特に極性のある木質系充填材（親水性）との接着性を高めるためには、酸変成した樹脂の配合比を高めて、樹脂自体に極性を持たせたものを使用しても良い。
【００１８】
本発明の木質樹脂成形体に使用される木質系充填材の素材としては、特に制限されることなく選択が可能であるが、一般的には、木材をカッターミルなどによって破断し、これをボールミルやインペラーミルなどにより粉砕して、微粉状にした木粉などを用いる。
【００１９】
使用する木質系充填材の平均粒径は１〜２００μｍが好ましく、１０〜１５０μｍであることが、さらに好ましい。平均粒径が１μｍ未満のものは、取り扱いが困難である上に特に木質系充填材の配合量が多い場合は、樹脂への分散が悪いと、製造される木質樹脂成形体に機械強度の低下が発生する。また、平均粒径が２００μｍより大きいものは、成形品の均質性に劣り、機械的強度が低下する。さらには成形品の表面状態でも平面性が得られ難くなる。
【００２０】
また、本発明における木質系充填材としては、前述の木粉に限定されるものではなく、木質系の繊維構造物全てを包含するものであり、木質樹脂成形体の利用の目的に応じて、例えば、ケナフ、バガス、バンブー、あるいは故紙等を選択しても良い。
【００２１】
また、本発明の木質樹脂成形体には、必要に応じて熱安定剤、酸中和剤、紫外線吸収剤、光安定剤、顔料、染料などの着色剤、充填剤、帯電防止剤、滑剤、造核剤、難燃剤、ブロッキング防止剤、脱水剤、半透明化のための光散乱剤、艶調整剤等を添加することもできる。
【００２２】
これらの添加剤のうち熱安定剤としてはヒンダードフェノール系熱安定剤、硫黄系熱安定剤、リン系熱安定剤等、また、酸中和剤としてはステアリン酸金属塩、ハイドロタルサイト等、紫外線吸収剤としてはベンゾトリアゾール系、ベンゾエート系、ベンゾフェノン系、トリアジン系等があり、光安定剤としてはヒンダードアミン系等がある。
【００２３】
難燃剤としてはハロゲン系難燃剤、リン系難燃剤、塩素系難燃剤等があり、充填剤としては炭酸カルシウム、シリカ、酸化チタン、硫酸バリウム、酸化亜鉛、アルミナ、タルク、マイカ、珪酸マグネシウム、チタン酸カリウム、硫酸マグネシウム、水酸化アルミニウム、水酸化マグネシウム、酸化鉄、カーボンブラック、金属粉等がある。
【００２４】
滑剤としては炭化水素系滑剤、脂肪酸、高級アルコール系、脂肪酸アマイド系、金属石鹸系、エステル系、フッ素系等、造核剤としてはカルボン酸金属塩系、ソルビトール系、リン酸エステル金属塩系等があり、顔料としては縮合アゾ、不溶性アゾ、キナクリドン、イソインドリン、アンスラキノン、イミダゾロン、コバルト、フタロシアニン、カーボン、酸化チタン、酸化鉄、雲母等のパール顔料等があり、これらの添加剤を任意の組み合わせで用いるのが一般的である。
【００２５】
即ち、本発明においては主旨を逸脱しない範囲で、熱可塑性樹脂の種類や木質系充填材の種類、その他の添加剤には、特に制限されるものではない。
【００２６】
本発明の木質樹脂成形体は、さらに、嵌合部の形状や寸法精度が要求されるため、射出圧縮成形にて成形するものである。
【００２７】
図１（ａ）は、射出圧縮成形用の金型の平面断面図であり、１０は固定側（ノズル１６側）モールドベース金型、１１は金型開閉可動側モールドベース金型、１２は油圧シリンダー、１３は作動ロッド、１４、１５は弾性部材、２１は固定側モールドベース金型１０内に設置された固定キャビティブロック、２２は金型開閉可動側モールドベース金型１１内に設置された固定キャビティブロック、２３は固定側モールドベース金型１０内に設置された可動キャビティブロック、２４は金型開閉可動側モールドベース金型１１内に設置された可動キャビティブロックであり、各々キャビティブロック２１、２２、２３、２４により成形用型のキャビティ空間２０が形成されていて、それぞれ前記モールドベース金型１０、１１は、互いにパーティングライン２５にて分割、閉鎖可能であり、分割することによりキャビティ空間２０が開放可能となっている。
【００２８】
図１（ａ）に示すように、まず、各々固定側（ノズル１６が装着されるホットランナー１側）モールドベース金型１０と開閉可動側モールドベース金型１１とによる金型モールドベース金型内の定位置に固定された１組みの対向する固定キャビティブロック２１、２２に対して可動式の１組みの可動キャビティブロック２３、２４は、それらキャビティブロック２１、２２、２３、２４によって形成される金型空間２０（キャビティ）における対向するキャビティブロック２１、２４の間を、予め最終製品形状より僅か開いた状態の位置に設定しておく。なお、可動式の１組みの可動キャビティブロック２３、２４は、水平方向に移動可能であってもよいし、垂直（上下）方向に移動可能であってもよい。
【００２９】
そして、その状態で、図１（ｂ）に示すように、ホットランナー１（樹脂射出流路）のバルブ３を開放して、木質樹脂２をホットランナー１を経てゲート４から金型空間２０（キャビティ）内に、ほぼ充満するように射出充填する。
【００３０】
続いて、この射出充填の過程と同時に、若しくはこの射出充填の過程中に、若しくはこの射出充填の過程よりも僅かにタイミングを遅らせて、図２（ａ）に示すように、バルブ３を閉鎖して、１組みの対向する固定キャビティブロック２１、２２に対して、１組みの可動キャビティブロック２３、２４を矢印方向に最終製品形状（木質樹脂成形体Ａの形状）まで下降動作させ、金型空間２０（キャビティ）内を縮小して木質樹脂２を圧縮し、キャビティ２０内に木質樹脂２を充満させて、木質樹脂成形体Ａを成形する。
【００３１】
続いて、キャビティ２０内を冷却し、該キャビティ２０内の木質樹脂２を冷却固化した後、開閉可動側モールドベース金型１１をパーティングライン２５にて固定側モールドベース金型１０側から分離移動動作させることにより、該開閉可動側モールドベース金型１１内にある固定キャビティブロック２２と可動キャビティブロック２４とを移動動作させて、キャビティ２０を開放して、該キャビティ２０内から図２（ｂ）に示す木質樹脂成形体Ａを取り出す。
【００３２】
本発明の木質樹脂成形体は、建材用として床材や窓枠材などに使用されるが、成形品の経時変形をできるだけ小さくるるために成形品の内部応力を緩和すること、また嵌合部をはじめとする成形品の寸法精度を確保すること、木質系充填材を多く添加した場合の樹脂流動性の低下を補うことの問題から、例えば、特開平０８−３１８５４２号公報（特許文献１）に記載の射出圧縮成形法を選択することが特に好適である。
【００３３】
木質系充填材と熱可塑性樹脂の混練については、特にその方法を問わないが、例えば、バンパリーミキサーによって混練し、ベレタイザーでベレット化する方法や、二軸押出混練機によって混合、ベレット化する方法が一般的である。また、木質系充填材は含水率が大きいと、ベレタイズ時に発泡の原因となるために、混練前に予め乾燥機やホッパードライヤーで含水率を８％以下に抑えておくことが好ましい。
【００３４】
本発明の木質樹脂成形体は、その木質樹脂成形体自体が発泡された状態の発泡樹脂成形体とすることができ、本発明の木質樹脂成形体を発泡樹脂成形体とすることにより軽量化できとともに、断熱効果や、保温効果、衝撃吸収効果を付与することができる。
【００３５】
例えば、本発明の発泡成形された木質樹脂成形体を床材に使用した場合には、その断熱効果、保温効果により素足で触れた時に不快な冷触感を緩和することができ、温か味のある温暖触感効果や、衝撃吸収効果により、歩行時の衝撃を吸収でき、歩行時の人体に与える負荷を低減でき、木質樹脂成形体の内装材加工等の施工時の切削加工性にも優れ、割れや欠けを防止する効果もある。また、軽量化により使用材料の重量を低減でき、製造コストを抑えることができ、施工時の作業性にも優れる。
【００３６】
本発明の発泡成形された木質樹脂成形体の成形方法としては、嵌合部の形状や寸法精度が要求されるために、射出圧縮成形にて成形するものである。
【００３７】
発泡成形された木質樹脂成形体の射出圧縮成形に使用される射出圧縮成形用の金型としては、図１（ａ）にて説明した金型と同様の金型が使用できる。
【００３８】
図３（ａ）に示すように、上記図１（ａ）にて説明した金型と同様の金型において、各々固定側（ノズル１６が装着されるホットランナー１側）モールドベース金型１０と開閉可動側モールドベース金型１１とによる金型モールドベース金型内の定位置に固定された１組みの対向する固定キャビティブロック２１、２２に対して、可動式の１組みの可動キャビティブロック２３、２４は、それらキャビティブロック２１、２２、２３、２４によって形成される金型空間２０（キャビティ）における対向するキャビティブロック２１、２４の間を、予め最終製品形状より僅か開いた状態の位置に設定しておく。なお、可動式の１組みの可動キャビティブロック２３、２４は、水平方向に移動可能であってもよいし、垂直（上下）方向に移動可能であってもよい。
【００３９】
そして、その状態で、図３（ｂ）に示すように、ホットランナー１（樹脂射出流路）のバルブ３を開放して、化学発泡剤を適量混合させた木質樹脂２をホットランナー１を経てゲート４から金型空間２０（キャビティ）内に、ほぼ充満するように射出充填する。
【００４０】
続いて、この射出充填の過程と同時に、若しくはこの射出充填の過程中に、若しくはこの射出充填の過程よりも僅かにタイミングを遅らせて、図３（ｃ）に示すように、バルブ３を閉鎖して、１組みの対向する固定キャビティブロック２１、２２に対して、１組みの可動キャビティブロック２３、２４を矢印方向に最終製品形状（木質樹脂成形体Ａの形状）よりも僅かに小さい形状まで下降動作させて、金型空間２０（キャビティ）内を縮小して木質樹脂２を圧縮し、キャビティ２０内に木質樹脂２を充満させて、表面低発泡層２ａと高い寸法精度が要求される嵌合部とを有する比較的小さい発泡倍率で発泡された木質樹脂成形体Ａを成形する。
【００４１】
続いて、図３（ｄ）に示すように、バルブ３を開放して、可動キャビティ２３、２４を最終製品形状まで開きながら、さらに木質樹脂２の充填を継続する。この工程では金型空間２０（キャピティ）の容量が拡大しながら充填されるため、比較的大きい発泡倍率で、木質樹脂成形体Ａの内部にも内部発泡層２ｂを形成することができる。
【００４２】
続いて、同図３（ｄ）に示すバルブ３を閉鎖して、キャビティ２０内を冷却し、該キャビティ２０内の木質樹脂２を冷却固化した後、前述の図１（ａ）に示すように、開閉可動側モールドベース金型１１をパーティングライン２５にて固定側モールドベース金型１０側から分離移動動作させることにより、該開閉可動側モールドベース金型１１内にある固定キャビティブロック２２と可動キャビティブロック２４とを移動動作させて、キャビティ２０を開放して、該キャビティ２０内から図２（ｂ）に示すものと同様の発泡された木質樹脂成形体Ａを取り出す。
【００４３】
本発明の発泡された木質樹脂成形体は、建材用ととして床材や窓枠材などに使用されるが、成形品の経時変形をできるだけ小さくるるために成形品の内部応力を緩和すること、また嵌合部をはじめとする成形品の寸法精度を確保すること、木質系充填材を多く添加した場合の樹脂流動性の低下を補うことの問題から、例えば、特開平０８−３１８５４２号公報（特許文献１）に記載の射出圧縮成形法を選択することが特に好適である。
【００４４】
また、本発明の木質樹脂成形体の発泡の手法についても、公知の手法がいずれも利用できる。一般的には、熱分解や化学反応によってガスを発生する化学発泡と、低沸点の液体
に熱を掛けて気化させる物理発泡に分類でき、化学発泡剤としては無機系の重炭酸ナトリウム、炭酸アンモニウム、重炭酸アンモニウム、亜硝酸アンモニウム、ホウ化水素ナトリウム、軽金属、アジド化合物等、また有機発泡剤としてはアゾ系、ニトロソ系、ヒドラジド系等が、任意の組み合わせで使用できる。
【００４５】
また、特に二倍を超える高発泡倍率での発泡には、主に物理発泡が用いられ、発泡剤としては炭酸ガスや脂肪族炭化水素が主に用いられる。また、物理発泡に際しても、発泡体のセル形状を整えるため化学発泡剤を併用することが多い。
【００４６】
木質系充填材の配合量については、１０重量部から５００重量部まで、適宜選択が可能であるが、成型性や均質性を高めるために、木質系充填材は熱可塑性樹脂１００重量部に対して、１０〜２００重量部、より好ましくは、１５〜１５０重量部とすることが望ましい。
【００４７】
本発明の化粧材は、本発明の上記の木質樹脂成形体又は上記の発泡された木質樹脂成形体（木質発泡樹脂成形体）に、化粧シートが積層されているものである。
【００４８】
本発明の化粧材における木質樹脂成形体又は発泡された木質樹脂成形体（木質発泡樹脂成形体）に積層される化粧シートについて重要な点は、主に木質樹脂成形体に用いる熱可塑性樹脂と同種の熱可塑性樹脂材料を化粧シートの基材に用いることであり、化粧シート自体の積層構成については何ら制約を受けるものではない。
【００４９】
本発明の上記木質樹脂成形体又は木質発泡樹脂成形体に積層される化粧シートは、例えば、着色シートに印刷を施した単層化粧シート、着色シートに印刷を施したシートに透明シートをドライラミネート法、エクストルージョンラミネート法、熱ラミネート法などによって貼り合わせた復層の化粧シートや、透明シートの裏面に印刷を施した裏刷りの単層の化粧シートなどの化粧シートから、用途に応じて適宜選択が可能である。
【００５０】
木質樹脂成形体又は木質発泡樹脂成形体に化粧シートを積層する際には、化粧シートに十分な隠蔽性があれば安定した意匠の再現が達成され、逆に化粧シートが透明性を有する場合は、木質樹脂成形体又は木質発泡樹脂成形体自体の表面に備える木質感等の意匠表示を生かした意匠表現が可能になる。
【００５１】
化粧シートに施される木目柄等のパターン、絵柄、彩色等の印刷に用いるインキは、バインダーとしては硝化綿、セルロース、塩化ビニル−酢酸ビニル共重合体、ポリビニルブチラール、ポリウレタン、アクリル、ポリエステル系等の単独もしくは各変性物の中から適宜選択すればよい。これらは、水性系、油性系、水性溶剤系、油性溶剤系、エマルジョンタイプのいずれでも問題なく、また、一液硬化タイプでも、硬化剤を使用した二液反応硬化タイプでも任意に選定可能である。さらに、紫外線や電子線等の照射によりインキを硬化させることも可能である。
【００５２】
中でも最も一般的な方法は、二液反応硬化タイプであり、ウレタン系のバインダーを用いたインキであり、イソシアネート系硬化剤で硬化させる方法である。これらバインダーを用いたインキ中には、バインダーの他に通常のインキに含まれている顔料、染料等の着色剤、体質顔料、溶剤、各種添加剤が添加されている。特によく用いられる顔料には、縮合アゾ、不溶性アゾ、キナクリドン、イソインドリン、アンスラキノン、イミダゾロン、コバルト、フタロシアニン、カーボン、酸化チタン、酸化鉄、雲母等のパール顔料等がある。
【００５３】
また、いずれの化粧シートにおいても、本発明の成形体への貼り合わせのためのプライ
マーコートや、表面保護や艶調整のためのトップコートや、エンボス法やグロスマット法等による導管表現等が施されていても構わない。また、化粧シートの熱可塑性樹脂層に用いる添加剤も本発明の成形体と同様なものが使用可能である。
【００５４】
また、本発明の木質樹脂成形体又は木質発泡樹脂成形体や、この木質樹脂成形体又は木質発泡樹脂成形体に化粧シートを貼り合わせた本発明の化粧材をリサイクルする場合は、回収した後の本発明品を破砕した後、破砕した本発明品に、必要に応じて木質系充填材、熱可塑性樹脂、各種添加剤などを加え、再度ペレット化することによって、再使用することが可能である。この場合も、特に、そのリサイクル方法は問わない。
【実施例】
【００５５】
以下に、本発明の具体的な実施例について説明する。
【００５６】
＜実施例１＞
下記配合からなる木質樹脂組成物を用い、図１（ａ）、図１（ｂ）、図２（ａ）に示すように、射出圧縮成形法により、縦６００ｍｍ×横７５ｍｍ×厚さ６ｍｍの横方向断面が図２（ｂ）に示すような嵌合部５を有する板形状の実施例１による本発明の木質樹脂成形体Ａを成形した。
（木質樹脂組成物の配合）
木粉（平均粒径１００μｍ）                                ４０重量部
ポリプロピレン樹脂（熱可塑性樹脂）                        ５７重量部
アクリル変性ポリテトラフルオロエチレン系相溶化剤        １．５重量部
マレイン酸変性ポリプロピレン系相溶化剤                  ０．５重量部
（マレイン酸変性率１０．４％）
ステアリン酸カルシウム                                  ０．５重量部
脱水剤                                                  ０．５重量部
＜実施例２＞
下記配合からなる木質樹脂組成物を用い、図３（ａ）、図３（ｂ）、図３（ｃ）、図３（ｄ）に示すように、射出圧縮成形法により、上記実施例１と同じ形状の横方向断面が図２（ｂ）に示すような嵌合部５を有する板形状で、実施例２による内部に発泡層を有する本発明の木質発泡樹脂成形体Ａを成形した。
（木質樹脂組成物の配合）
木粉（平均粒径１００μｍ）                                ４０重量部
ポリプロピレン樹脂（熱可塑性樹脂）                        ６４重量部
アクリル変性ポリテトラフルオロエチレン系相溶化剤        １．５重量部
マレイン酸変性ポリプロピレン系相溶化剤                  ０．５重量部
（マレイン酸変性率１０．４％）
ステアリン酸カルシウム                                  ０．５重量部
脱水剤                                                  ０．５重量部
重曹−クエン酸系化学発泡剤                                  ３重量部
＜実施例３＞
上記実施例１にて得られた木質樹脂成形体の金型可動側面（例えば、図２（ｂ）に示す木質樹脂成形体のいずれの部位）に、コロナ放電処理を施した後、該木質樹脂成形体による化粧材用基材のコロナ放電処理された表面に、木目印刷が施されたポリプロピレン樹脂をシート基材とするポリプロピレン樹脂系の化粧シートをラッピング法にて積層して、実施例３による本発明による化粧材を作製した。
【００５７】
＜実施例４＞
上記実施例２にて得られた内部に発泡層を有する木質発泡樹脂成形体の金型可動側面（例えば、図２（ｂ）に示す木質樹脂成形体のいずれの部位）に、コロナ放電処理を施した
後、該木質発泡樹脂成形体による化粧材用基材のコロナ放電処理された表面に、木目印刷が施されたポリプロピレン樹脂をシート基材とするポリプロピレン樹脂系の化粧シートをラッピング法にて積層して、実施例４による本発明の化粧材を作製した。
【００５８】
＜比較例１＞
上記実施例１と同じ配合からなる材料を用い、異形の押出成形法により、幅７５ｍｍ×厚さ６ｍｍにて木質樹脂成形体を押し出し成形し、その押し出し流れ方向６００ｍｍで切断して、上記実施例１と同じ形状の横方向断面が図２（ｂ）に示すような嵌合部５を有する板形状の比較例１による木質樹脂成形体Ａを成形した。
【００５９】
＜比較例２＞
上記実施例２と同じ配合からなる材料を用い、異形押出成形法により、幅７５ｍｍ×厚さ６ｍｍにて木質発泡樹脂成形体を押し出し成形し、その押し出し流れ方向６００ｍｍで切断して、上記実施例２と同じ形状の横方向断面が図２（ｂ）に示すような嵌合部５を有する板形状の比較例２による木質樹脂成形体Ａを成形した。
【００６０】
＜性能比較＞
上記実施例１〜実施例４による各成形品と、比較例１〜比較例２による各成形品について、嵌合部５の寸法精度、成形品の長辺６００ｍｍ方向での反り、成形品表面のひけ（厚みむら）を比較したところ、下記の通りであった。
【００６１】
実施例１  実施例２  実施例３  実施例４  比較例１  比較例２
嵌合部寸法精度    良        良        良        良        不良      不良
長辺の反り        無し      無し      無し      無し    やや有り  やや有り
表面のひけ        無し      無し      無し      無し    やや有り  やや有り
＜比較結果＞                                                                  
上記の性能比較の結果、実施例１〜４による本発明の木質樹脂成形体Ａ及び木質発泡樹脂成形体Ａ及び化粧材は、嵌合部５の寸法精度は良好であり、成形品の長辺６００ｍｍ方向での反り、及び成形品表面のひけ（厚みむら）も全く見られなかった。
【図面の簡単な説明】
【００６２】
【図１】（ａ）〜（ｂ）は、本発明の木質樹脂成形体の射出圧縮成形法による射出充填過程の一実施例を示す金型の平面断面図。
【図２】（ａ）は、本発明の木質樹脂成形体の射出圧縮成形法による射出充填過程の一実施例を示す金型の平面断面図、（ｂ）は、その射出充填過程により得られた本発明の木質樹脂成成形体の側面図。
【図３】（ａ）〜（ｄ）は、本発明の発泡された木質樹脂成形体の射出圧縮成形法による射出充填過程の一実施例を示す金型の平面断面図。
【符号の説明】
【００６３】
１…ホットランナー（樹脂射出流路）
２…木質樹脂
２ａ…木質樹脂成形体の表面低発泡層
２ｂ…木質樹脂成形体の内部発泡層
３…開閉バルブ
４…ゲート
５…嵌合部
１０…固定モールドベース金型（ノズル装着側）
１１…可動モールドベース金型（金型開閉可動側）
１２…油圧シリンダー
１３…作動ロッド
１４、１５…弾性部材
１６…射出ノズル
２１…固定モールドベース金型側（ノズル装着側）の固定キャビティ部
２２…可動モールドベース金型側（金型開閉可動側）の固定キャビティ部
２３…固定モールドベース金型側（ノズル装着側）の可動キャビティ部
２４…可動モールドベース金型側（金型開閉可動側）の可動キャビティ部
２５…金型分割面（パーティング面、パーティングライン）
【図１】
2006150786.tif 000003
【図２】
2006150786.tif 000004
【図３】
2006150786.tif 000005